СЫРЬЕВАЯ СМЕСЬ ДЛЯ ПОЛУЧЕНИЯ ИСКУССТВЕННОЙ ПОРОДЫ
RAW MIX TO PRODUCE ARTIFICIAL ROCK

Изобретение относится к промышленности строительных материалов.
Известна сырьевая смесь для получения искусственной породы, включающая, мас.%: цемент 25-30; мука и песок на основе карбоната кальция до 55; оксиды металлов (железо, хром, свинец, ртуть) 2-10; гидроксиды металлов (железо, хром, свинец, ртуть) 2-12; силикаты кальция 2-3; силициды углерода (карбид кремния) 0,1-0,6; фторсиликаты 6; сульфиды железа и меди 0,4-0,8; щавелевая кислота 0,3-0,5; вода 10-23 [1]. Состав породы включает большое количество токсичных компонентов.
Задача изобретения состоит в получении прочной и экологически безопасной искусственной породы.
Технический результат достигается тем, что сырьевая смесь для получения искусственной породы, включающая портландцемент, песок на основе карбоната кальция, окрашивающую добавку, воду, дополнительно включает измельченную на отрезки 2-5 мм минеральную вату и жидкое стекло при следующем соотношении компонентов, мас.%: портландцемент 25-30; песок на основе карбоната кальция 22-31,4; окрашивающая добавка 0,1-10; измельченная на отрезки 2-5 мм минеральная вата 5-7; жидкое стекло 2-3; вода 30-35.
Составы сырьевой смеси для получения искусственной породы приведены в таблице.
Подготавливают и дозируют сырьевые компоненты. Портландцемент смешивают с песком на основе карбоната кальция, окрашивающей добавкой, измельченной на отрезки 2-5 мм минеральной ватой. К смеси сухих компонентов добавляют воду с растворенным в ней жидким стеклом и перемешивают.
Таблица
Компоненты
Состав, мас.%:
1
2
3
Портландцемент
30
27,5
25
Песок на основе карбоната кальция
22
31,4
28
Окрашивающая добавка:
- охра
10
-
-
- голубой фталоцианиновый пигмент
-
0,1
-
- оксид кобальта
-
-
3
Измельченная минеральная вата
5
6
7
Жидкое стекло:
- натриевое
3
-
-
- калиевое
-
2,5
2
Вода
30
32,5
35
Приготовленной смесью заполняют металлические формы, выдерживают смесь в формах в течение 12 ч при температуре 20-25°C. Затем изделия (плиты, блоки) извлекают из форм и выдерживают при комнатной температуре в течение 2 сут. Поверхности готовых изделий шлифуют.
Полученная на основе смеси искусственная порода является прочным (прочность на сжатие в возрасте 28 сут. не менее 5 МПа), экологически безопасным строительным материалом.
Источники информации
1. Патент №268011 ПНР, С04В, 1990.